СОСТАВ ДЛЯ СЕРНЫХ БЕТОНОВ

3
1. Состав для серных бетонов, содержащий серное вяжущее и инертный заполнитель, отличающийся тем, что серное вяжущее получают путем смешения при температуре 135°C в аппарате вихревого смешения в течение 45-60 с серы с добавлением мазута в массовом соотношении 6:1 и распылением аммиака и фумаровой кислоты из расчета 200 мг и 1000 мг на 1 м серы соответственно, до получения однородной смеси, а инертный заполнитель содержит отсев дробления щебня, речной промытый песок и его помол следующего фракционного состава в %, масс.: фракция 20-10 мм - 10; фракция 10-5 мм - 10; фракция 5-2,5 мм - 10; фракция 2,5-1,25 мм - 10; фракция 1,25-0,63 мм - 15; фракция 0,63-0,315 мм - 15; фракция 0,315-0,071 мм - 15; фракция 0,071 мм и менее - 15.
2. Состав по п.1, отличающийся тем, что для его получения используют серное вяжущее и инертный заполнитель в массовом соотношении 23:77.